Brevet FR2852148A1 — publié le 20040910

La présente invention concerne un matériau pour une électrode composite utilisable notamment dans une batterie électrochimique ou dans un supercondensateur, ainsi qu'un procédé pour son élaboration. On connaît les électrodes composites constituées par un matériau comprenant la matière active et un polymère ayant une composition massique en oxygène supérieure à 15% comme liant. Le POE en particulier a été utilisé pour les batteries du type lithium métal/polymère sec. Dans les batteries du type lithium ion, ou lithium métal/polymère gélifié, qui contient un électrolyte liquide, des polymères autres que le POE sont utilisés en raison de la solubilité connue de POE dans les électrolytes liquides qui est néfaste pour le maintien de la cohésion mécanique des ensembles électrode et électrode collecteur de courant lors de l'imprégnation par l'électrolyte liquide. On connaît en outre, par D. Guyomard, et al, [Solid State Ionics 69 (1994) 222-237], la préparation d'une électrode composite par un procédé consistant à introduire la matière active d'électrode et du noir de carbone dans une solution de PVDF dans la cyclopentanone, à épandre la pâte obtenue sur un feuille métallique pouvant servir de collecteur, à évaporer le solvant cyclopentanone. Au contact d'un électrolyte liquide dans une batterie, l'électrode composite est imprégnée par l'électrolyte, ce qui lui confère une conductivité ionique. L'électrolyte peut être une solution d'un sel de lithium dans un mélange de solvants non volatils, par exemple EC+DEE (carbonate d'éthylène + diéthoxyéthane) ou EC+DMC (carbonate de diméthyle). Le solvant non volatil de l'électrolyte agit comme plastifiant pour le PVDF. Par ailleurs, N-M. Choi, et al, [J. Power Sources 112 (2002) 61-66] décrivent la préparation d'une électrode composite dans laquelle le liant comprend un polymère PMMA et un polymère PVdF ou PVdF-HFP. Des cathodes contenant comme liant divers mélanges PMMA/PVdF ou PMMA/PVdF-HFP sont immergées, après leur préparation, dans une solution EC/PC LiPF6 avant d'être montées dans une cellule électrochimique. Le liant du matériau d'électrode composite est alors constitué par le mélange de polymères et un plastifiant liquide. Les inventeurs ont maintenant trouvé que le procédé de préparation du matériau constituant une électrode composite était déterminant pour les propriétés dudit matériau, et par conséquent pour les performances de l'électrode lorsqu'elle était utilisée dans une batterie, notamment une batterie au lithium. C'est pourquoi la présente invention a pour objet un matériau pour une électrode composite, un procédé de préparation dudit matériau, ainsi que l'utilisation de l'électrode pour une batterie ou pour un supercondensateur. Le matériau composite selon l'invention est constitué par une matière active d'électrode Ml, un matériau conférant une conductivité électronique Cl, un liant organique et un sel. Il est caractérisé en ce que le liant organique comprend un polymère P1 ayant une composition massique en hétéroatome 0, N, P ou S supérieure ou égale à 15%, un polymère P2 ayant une composition massique en hétéroatome 0, N, P ou S inférieure ou égale à 5%, et un solvant organique liquide non volatil Sl, et en ce que, à l'échelle submicronique et à l'échelle micronique : le polymère P1 et le matériau Cl conférant une conductivité électronique forment une phase dense, homogène et continue autour des grains de matière active ; le polymère P2 est sous forme d'une phase dispersée qui ne contient pas ou très peu du matériau Cl et dont la morphologie qui est du type sphère, cylindre, aiguilles, ou rubans crée une porosité. La structure submicronique et micronique du liant peut être constatée sur un échantillon par la microscopie électronique à balayage (MEB) et par la microscopie à force atomique (AFM) . Le polymère P1 a une forte interactivité avec le solvant non volatil SI, le matériau conférant une conductivité électronique Cl et la matière active d'électrode Ml. Il peut être choisi parmi les polyéthers, les polyesters, les polymères polyacryliques, les polycarbonates, les polyimi- nes, les polyamides, les polyacrylamides, les polyuréthanes, les polyépoxydes, les polyphosphazènes, les polysulfones. Les polymères P1 dans lesquels l'hétéroatome est 0 ou N sont particulièrement préférés. A titre d'exemple, on peut citer les polyéthers tels que les homopolymères et les copolymères d'oxyde d'éthylène, d'oxyde de méthylène, d'oxyde de propylène, d'épichlorhydrine ou d'allylglycidyléther, les polyesters tels que les homopolymères et les copolymères d'éthylène téréphtalate, de butylène téréphtalate ou d'acétate de vinyle, les polymères polyacryliques tels que les homopolymères et les copolymères d'acrylamide, d'acrylate de méthyle, d'acrylate d'éthyle, d'acrylate de propyle, d'acrylate de butyle, d'acrylate d'éthyle-hexyle, d'acrylate de stéaryle, d'éthylène glycol diacrylate, de triéthylène glycol diméthacrylate, de méthacrylate de méthyle ou d'acide acrylique, les homopolymères et copolymères d'acrylonitrile, les homopolymères et copolymères d'acétate de vinyle et d'alcool de vinyle, les polycarbonates tels que les homopolymères et copolymères de carbonate de bisphénol A, les poly(éthylèneimine). On peut en outre citer les polysulfones telles que les homopolymères et copolymères de vinyle pyrrolidone ou de vinyle sulfone. Par copolymère, on entend dans le présent texte, un composé polymère obtenu à partir d'au moins deux monomères différents. Les poly(oxyde d'éthylène) POE et les poly(méthycrylate de méthyle) PMMA sont particulièrement intéressants. Le polymère P2 a une faible interactivité avec Ml et Cl. A titre d'exemple, on peut citer les homopolymères et les copolymères de chlorure de vinyle, de fluorure de vinylidène, de chlorure de vinylidène, de tétrafluorure d'éthylène, de chlorotrifluoroéthylène, et les copolymères de fluorure de vinylidène et de hexafluoropropylène (PVdF-HFP). On peut également citer les polyoléfines et les élastomères tels que les homopolymères et les copolymères d'éthylène, de propylène, de styrène, de butadiène ou de chloroprène. La phase dispersée formée par P2 contient généralement moins de 5% en masse de composé Cl, de préférence 0%. Le solvant organique liquide non volatil SI peut être constitué par un ou plusieurs composés choisis parmi : les composés polaires aprotiques tels que les carbonates linéaires ou cycliques, les éthers linéaires ou cycliques, les esters linéaires ou cycliques, les sulfones linéaires ou cycliques, les sulfamides et les nitriles, les phtalates tels que le phtalate de dioctyle, le phtalate de dibutyle, et le phtalate de diméthyle, un polyéthylène glycol ou poly(éthylène glycol) diméthyl éther de faible masse. Le solvant SI est constitué de préférence par un ou plusieurs carbonates choisis parmi le carbonate d'éthylène (EC), le carbonate de propylène (PC), le carbonate de diméthyle, le carbonate de diéthyle et le carbonate de méthyle et d'éthyle. Le composé Cl peut être constitué par du graphite, des fibres de carbone, des nanofils de carbone, des nanotubes de carbone, ou des polymères conducteurs électroniques. Le noir de carbone, qui ne catalyse pas l'oxydation de l'électrolyte à potentiel élevé, est particulièrement préféré. De nombreux noirs de carbone du commerce répondent à cette condition. On peut citer en particulier les composés Ensagri Super S# ou Super P# commercialisés par la société Chemetals. Le matériau selon l'invention est utile pour l'élaboration d'électrodes pour des dispositifs électrochimiques, notamment dans les batteries au lithium ou dans les supercondensateurs. Un autre objet de l'invention est constitué par une électrode composite constituée par le matériau selon l'invention. Lorsque le matériau composite selon l'invention est destiné à former une électrode positive, la matière active peut être choisie notamment parmi Lil+.V308, 0 LiXVOP09, nH20 (0 par substitution de préférence par Al, Ni et Co, LiCo02, les composés dérivés de LiCo02 obtenus par substitution de préférence par Al, Ti, Mg, Ni et Mn [par exemple LiAlxNiyCo(1x-y)O2, (x Lorsque le matériau composite selon l'invention est destiné à former une électrode négative, la matière active peut être choisie notamment parmi : - les composés carbonés (graphites naturels ou synthétiques, carbones désordonnés, etc.), - les alliages avec le lithium de type LixM (M=Sn, Sb, Si...) (obtenus à partir de SnO, de Sn02, de composés de Sn, Sn- Fe (-C), de composés du Si, de composés de Sb), ou - les composés LixCu6Sn5 (0 LixFeP2, LixFeSb2, ...) , les oxydes simples à décomposition réversible (par exemple CoO, C0203, Fe203,...) , et les oxydes à insertion tels que les titanates (par exemple Ti02, Li4Ti50i2), MoO3 ou W03. Une batterie au lithium comprend un électrode négative constituée par du lithium métallique, un alliage de lithium ou un composé d'insertion du lithium et une électrode positive, les deux électrodes étant séparées par l'électrolyte contenant un sel de lithium. L'électrode positive peut être une électrode composite selon l'invention contenant une matière active d'électrode positive telle que définie cidessus. Lorsque l'électrode négative est constituée par un composé d'insertion du lithium, elle peut également être constituée par un matériau selon l' invention dans lequel la matière active est une matière active d'électrode négative telle que définie ci-dessus. Dans les électrodes composites négatives ou positives de la batterie au lithium, le sel du matériau composite est un sel de lithium, de préférence identique au sel de lithium de l'électrolyte, par exemple LiPF6, LiAsF6, LiC104, LiBF4, LiC4B08, Li (C2FSS02) 2N, Li [ (CZFS) 3PF3] , LiCF3S03, LiCH3S03, et LiN (S02CF3) 2. LiN (S02CF3) est particulièrement préféré. Un supercondensateur est constitué par deux électrodes à grande surface spécifique séparées par un électrolyte. Les électrodes composites positives et négatives telles que définies ci-dessus peuvent être utilisées dans un supercondensateur. Le sel du matériau composite est choisi de préférence parmi les sels d'un cation lourd. A titre d'exemple, on peut citer les sels de R3O+ (oxonium) , NR4+ (ammonium) , RC(NHR2)2+ (amidinium), C (NHR2) 3+ (guanidinium) , C5R6N+ (pyridinium), C3R5N2+ (imidazolium) , C3R7N2+ (imidazolinium) , C2R4N3+ (triazolium), SR3+ (sulfonium), PR4+ (phosphonium) , IR2+ (iodonium) , (C6R5)3C+ (carbonium), dans lesquels les radicaux R peuvent être identiques ou différents, lesdits radicaux étant choisis de préférence parmi les radicaux alkyles, alkényles, oxaalkyles, oxaalkényles, azaalkyles, azaalkényles, thiaalkyles, thia-alkényles, silaalkyles, silaalkényles, aryles, arylalkyles, alkylaryles, alkénylaryles, dialkylamino et dialkylazo, lesdits radicaux ayant de préférence au plus 5 atomes de carbone. Il est particulièrement avantageux d'utiliser pour l'électrolyte un sel identique à celui qui fait partie du matériau de l'électrode. Un matériau composite selon l'invention peut être préparé par un procédé qui comprend : - une première étape qui consiste à préparer une solution visqueuse contenant au moins un polymère Pl, au moins un polymère P2, un matériau conférant une conductivité électronique Cl, une matière active d'électrode Ml, au moins un solvant non volatil SI, - une seconde étape consistant à former un film à partir de la solution visqueuse obtenue. Le sel peut être introduit dans le matériau soit en ajoutant ledit sel (seul ou en solution dans un solvant volatil) lors de la préparation de la solution visqueuse de la 1ère étape, soit en imprégnant le film obtenu à la fin de la 2ème étape par une solution dudit sel dans un solvant volatil. Lors de la 1ère étape, les polymères sont introduits à l'état pur ou sous forme d'une solution dans un solvant volatil ; Cl est introduit à l'état pur ou sous forme d' une suspension ou d'une solution (suivant sa nature) dans un solvant volatil ; Ml est introduit à l'état pur ou sous forme d'une suspension dans un solvant volatil. Parmi les solvants volatils, l'acrylonitrile, l'acétonitrile et la cyclohexanone sont de bons solvants pour POE ; l'acrylonitrile, la cyclohexanone et l'acétone sont de bons solvants pour le polymère PVdF-HFP ; le THF est un solvant du PMMA. Pour l'introduction du sel sous forme d'une solution, on utilise de préférence un solvant qui soit également un solvant pour les polymères. L'acrylonitrile et la cyclohexanone sont particulièrement adaptés lorsque le polymère P1 est POE et le polymère P2 est PVdF-HFP. L'on peut aussi utiliser un solvant spécifique à chaque constituant à introduire. La 1ère étape peut être effectuée en une seule phase ou en deux phases successives. Lorsque la 1ère étape comprend deux phases successives, un premier mode de réalisation consiste à préparer une solution visqueuse contenant tous les constituants sauf Sl, à former un film à partir de cette solution, à sécher le film pour obtenir une poudre, puis à former une nouvelle solution visqueuse en ajoutant SI à cette poudre, cette nouvelle solution étant utilisée pour la 2ème étape. Un second mode de réalisation consiste à préparer une solution visqueuse contenant tous les constituants sauf P2, à former un film à partir de cette solution, à sécher le film pour obtenir une poudre, à former une nouvelle solution visqueuse en ajoutant à cette poudre une solution de P2 dans un solvant volatil, cette nouvelle solution étant utilisée pour la 2ème étape. Au cours de la 2ème étape, le film peut être obtenu à partir de la solution visqueuse préparée lors de la 1ère étape, par tout moyen conventionnel, par exemple par extrusion, ou par épandage sur un substrat suivi d'un séchage. Dans ce dernier cas, il est avantageux d'utiliser comme substrat une feuille métallique susceptible de servir de collecteur pour l'électrode, par exemple une feuille ou une grille d'aluminium ou d'acier inoxydable, une feuille ou une grille de cuivre ou de nickel traitée par un revêtement anti-corrosion. Le film sur substrat ainsi obtenu peut être utilisé directement comme électrode. La présente invention est illustrée par les exemples suivants, auxquels elle n'est cependant pas limitée. Des électrodes selon l'art antérieur ont également été préparées et leurs performances testées par rapport aux électrodes de l'invention. Exemple 1 On a préparé une électrode positive constituée par un matériau composite dont la composition en poids est la suivante : 13% de POE ayant une masse molaire de 300 000 g/mol, 13% d'un copolymère PVdF-HFP à 12% en masse de HFP, ' 20% d'un mélange EC-PC (50-50 en vol. ), ' 43% de LiV3O8 11% de carbone. On a préparé une suspension homogène de carbone et de LiV308 dans l'acrylonitrile, et une solution de EC, PC, POE et PVdF-HFP dans l'acrylonitrile. On a ensuite ajouté la solution à la suspension et on a maintenu le mélange à température ambiante pendant 24 h, pour obtenir une solution visqueuse. La solution visqueuse a été étalée sur une feuille d'aluminium qui a été laissée à l'air pour permettre l'évaporation de l'acrylonitrile, puis placée à l'étuve à 50 C sous vide pendant 12 heures. L'ensemble ainsi obtenu peut constituer l'électrode positive d'une batterie. Les figures 1 et 2 représentent des photographies au microscope électronique à balayage (MEB) du matériau composite obtenu, respectivement avec un grossissement de 300 et de 30000. Il apparaît que le procédé selon l'invention permet d'obtenir un matériau dans lequel le polymère P1 (POE) est imprégné de manière homogène par le solvant non volatil qui sert de plastifiant. Les grains de matière active sont enrobés de manière homogène par le mélange de POE et de noir de carbone plastifié par le solvant liquide plastifiant EC+PC, ce qui augmente la conductivité ionique et la conductivité électronique de l'électrode composite. La présence du polymère P2 (PVdF-HFP), qui n'a aucune interaction avec la surface du matériau actif et le noir de carbone, crée une porosité dans le matériau de l'électrode, ce qui favorise l'absorption d'un électrolyte liquide et par conséquent la conductivité ionique et permet une gélification in-situ lors de l'imprégnation. L'électrode (a) ainsi obtenue a été montée dans une batterie ayant une anode de lithium et un électrolyte liquide constitué par une solution de LiTFSI dans un mélange EC-PC. Les performances en cyclage ont été mesurées et comparées à celles d'une batterie similaire dans laquelle l'électrode positive est une électrode (b) dont la composition initiale est 54%LiV308, 14%C, 16%PVdF-HFP et 16% POE, le mélange EC/PC étant introduit a posteriori par imprégnation de l'électrode par l'électrolyte au cours du cyclage. Le cyclage a été effectué entre 3,3 V et 2 V, à des régimes de réduction et d'oxydation de (D/5-C/10). La figure 3 représente l'évolution de la capacité Q (en mAh/g) en fonction du nombre de cycles N. La correspondance entre les deux courbes et les échantillons est la suivante : Courbe -#--#- : échantillon a selon l'invention Courbe -#--#- : échantillon b comparatif La comparaison des courbes de cyclage montre une amélioration substantielle des performances lorsque le solvant EC/PC est introduit lors de la fabrication de l'électrode. Exemple 2 De la même manière que dans l'exemple 1, on a préparé trois électrodes positives constituées par un matériau dont la composition (en parties en poids) est la suivante : Constituant Echantillon b Echantillon c Echantillon d LiV308 59,5 38 38 Carbone 4,9 10 10 PVdF-HFP 4,5 11 11 POE 0 0 11 PMMA 1,1 11 0 EC/PC 50/50 30 30 30 On a préparé une suspension homogène de carbone et de LiV3O8 dans l'acrylonitrile, et une solution de EC, PC, POE et PVdF-HFP dans l'acrylonitrile (pour l'échantillon d) ou une solution de EC, PC, PMMA et PVdF-HFP dans un mélange d'acrylonitrile et de THF (pour les échantillons c et d). On a ensuite ajouté la solution à la suspension et on a maintenu le mélange à température ambiante pendant 24 h, pour obtenir une solution visqueuse. La solution visqueuse a été étalée sur une feuille d'aluminium qui a été laissée à l'air pour permettre l'évaporation du solvant volatil, puis placée à l'étuve à 50 C sous vide pendant 12 heures. Chacune des électrodes ainsi obtenues a été montée dans une batterie ayant une anode de lithium et un électrolyte liquide constitué par une solution de LiTFSI dans un mélange EC-PC. Les performances en cyclage ont été mesurées. A titre de comparaison, on a également préparé une électrode composite selon l'art antérieur Choi, et Al. précité, ayant la composition (en parties en poids) suivante (échantillon a) : LiV30$ Carbone PVdF-HFP PMMA 85 7 6,4 1,6 On a préparé une suspension homogène de carbone et de LiV3O8 dans l'acrylonitrile, et une solution de PMMA et PVdFHFP dans un mélange d'acrylonitrile et de THF. On a ensuite ajouté la solution à la suspension et on a maintenu le mélange à température ambiante pendant 24 h, pour obtenir une solution visqueuse. La solution visqueuse a été étalée sur une feuille d'aluminium qui a été laissée à l'air pour permettre l'évaporation du solvant volatil, puis placée à l'étuve à 50 C sous vide pendant 12 heures. L'ensemble ainsi obtenu a forme une électrode positive qui a été montée dans une batterie analogue à celle qui a été utilisée pour les électrodes selon l'invention, et on a mesuré les performances en cyclage dans des conditions analogues à celles qui ont été utilisées pour les trois électrodes du présent exemple conformes à l'invention. La figure 4 représentent l'évolution de la capacité Q (en mAh/g) en fonction du nombre de cycles N. Le cyclage a été effectué entre 3,3 V et 2 V, à des régimes de réduction et d'oxydation de (D/5-C/10). La correspondance entre les courbes et les échantillons est la suivante : Courbe -#--#- : échantillon a selon l'art antérieur Courbe -#--#- : échantillon b selon l'invention Courbe -#--#- : échantillon c selon l'invention Courbe -A--A- : échantillon d selon l'invention. L'échantillon a correspond à une électrode composite constituée par un matériau contenant uniquement la matière active d'électrode, le carbone, le polymère P2 et le polymère Pl (PMMA). L'échantillon b correspond à une électrode composite constituée par un matériau contenant 70% en poids d'une composition identique à celle de l'échantillon a et 30% en poids d'un solvant plastifiant EC/PC. La comparaison de leur courbe de cyclage respective montre une amélioration substantielle des performances. Les échantillons c et d correspondent à des électrodes constituées par un matériau similaire à celui de l'échantillon b, dans lequel soit le polymère Pl a été remplacé par POE (échantillon c), soit la proportion de polymère P1 a été modifiée. Il apparaît également que le changement de polymère P1 ou le changement de proportions de polymère P1 ne modifie pas le bon niveau de performance obtenu par la présence du solvant plastifiant. Exemple 3 De la même manière que dans l'exemple 1, on a préparé deux électrodes positives constituées par un matériau dont la composition (en parties en poids) est la suivante : Constituant Echantillon 3a Echantillon 3b VOS04 71 54 Carbone 18 14 PVdF-HFP 11 8 POE 0 8 EC/PC 50/50 0 16 On a préparé une suspension homogène de carbone et de VOS04 dans l'acrylonitrile, et une solution de EC, PC, POE et PVdF-HFP dans l'acrylonitrile (pour l'échantillon 3b selon l'invention) ou une solution de PVdF-HFP dans l'acrylonitrile (pour l'échantillon 3a comparatif). On a ensuite ajouté la solution à la suspension et on a maintenu le mélange à température ambiante pendant 24 h, pour obtenir une solution visqueuse. La solution visqueuse a été étalée sur une feuille d'aluminium qui a été laissée à l'air pour permettre l'évaporation du solvant volatil, puis placée à l'étuve à 50 C sous vide pendant 12 heures. Chacune des électrodes ainsi obtenues a été montée dans une batterie ayant une anode de lithium et un électrolyte liquide constitué par une solution de LiTFSI dans un mélange EC-PC. Les performances en cyclage ont été mesurées. La figure 5 représentent l'évolution de la capacité Q (en mAh/g) (courbes notées -O--O-) et l'évolution de l' énergie E (en Wh/kg) (courbes notées -#--#-) en fonction du nombre de cycles N. Le cyclage a été effectué entre 3,5 V et 2,0 V à des régimes de réduction et d'oxydation de (D/5C/10) pour les six premiers cycles, puis de (D/10-C/10) pour les suivants. L'on constate une augmentation de capacité et d'énergie d'environ 60% et 82% respectivement par suite de l'utilisation d'un matériau contenant un solvant plastifiant. Exemple 4 De la même manière que dans l'exemple 1, on a préparé deux électrodes positives constituées par un matériau composite dont la composition (en parties en poids) est la suivante : Constituant Echantillon 4a Echantillon 4b LiFeP04 71 54 Carbone 18 14 PVdF-HFP 11 8 POE 0 8 EC/PC 50/50 0 16 On a préparé une suspension homogène de carbone et de LiFePO4 dans l'acrylonitrile, et une solution de EC, PC, POE et PVdF-HFP dans l'acrylonitrile (pour l'échantillon 4b selon l'invention) ou une solution de PVdF-HFP dans l'acrylonitrile (pour l'échantillon 4a comparatif). On a ensuite ajouté la solution à la suspension et on a maintenu le mélange à température ambiante pendant 24 h, pour obtenir une solution visqueuse. La solution visqueuse a été étalée sur une feuille d'aluminium qui a été laissée à l'air pour permettre l'évaporation du solvant volatil, puis placée à l'étuve à 50 C sous vide pendant 12 heures. Chacune des électrodes ainsi obtenues a été montée dans une batterie ayant une anode de lithium et un électrolyte liquide constitué par une solution de LiTFSI dans un mélange EC-PC. Les performances en cyclage ont été mesurées. La figure 6 représente l'évolution de la capacité Q (en mAh/g) (courbes notées -o--o-) et l'évolution de l'énergie E (en Wh/kg) (courbes notées -#--#-) en fonction du nombre de cycles N. Le cyclage a été effectué entre 3,7 et 2,7 V à des régimes de réduction et d'oxydation de (D/5-C/5) pour a, et de (D/5-C/5) pour les trois premiers cycles puis (D/10-C/10) pour les suivants dans le cas de b. L'on constate une augmentation de capacité et d'énergie d'environ 60% et 70% respectivement au premier cycle par suite de l'utilisation d'un matériau contenant un solvant plastifiant. Revendications 1. Matériau composite constitué par une matière active d'électrode Ml, un matériau conférant une conductivité électronique Cl, un liant organique et un sel, caractérisé en ce que le liant organique comprend un polymère P1 ayant une composition massique en hétéroatome 0, N, P ou S supérieure ou égale à 15%, un polymère P2 ayant une composition massique en hétéroatome 0, N, P ou S inférieure ou égale à 5%, et un solvant organique liquide non volatil SI et en ce que, à l'échelle submicronique et à l'échelle micronique : le polymère P1 et le matériau Cl conférant une conductivité électronique forment une phase dense, homogène et continue autour des grains de matière active ; le polymère P2 est sous forme d'une phase dispersée qui ne contient pas ou très peu du matériau Cl et dont la morphologie qui est du type sphère, cylindre, aiguilles, ou rubans crée une porosité. 2. Matériau selon la revendication 1, caractérisé en ce que le polymère P1 est choisi parmi les polyéthers, les polyesters, les polymères polyacryliques, les polycarbonates, les polyimines, les polyamides, les polyacrylamides, les polyuréthanes, les polyépoxydes, les polyphosphazènes, les polysulfones. 3. Matériau selon la revendication 2, caractérisé en ce que le polymère P1 est un polyéther choisi parmi les homopolymères et les copolymères d'oxyde d'éthylène, d'oxyde de méthylène, d'oxyde de propylène, d'épichlorhydrine ou d'allylglycidyléther. 4. Matériau selon la revendication 2, caractérisé en ce que le polymère P1 est un polyester choisi parmi les homopolymères et les copolymères d'éthylène téréphtalate, de butylène téréphtalate ou d'acétate de vinyle. 5. Matériau selon la revendication 2, caractérisé en ce que le polymère P1 est un polymère polyacrylique choisi parmi les homopolymères et les copolymères d'acrylamide, d'acrylate de méthyle, d'acrylate d'éthyle, d'acrylate de propyle, d'acrylate de butyle, d'acrylate d'éthyle-hexyle, d'acrylate de stéaryle, d'éthylène glycol diacrylate, de triéthylène glycol diméthacrylate, de méthacrylate de méthyle ou d'acide acrylique. 6. Matériau selon la revendication 2, caractérisé en ce que le polymère P1 est choisi parmi les homopolymères et copolymères d'acrylonitrile, les homopolymères et copolymères d'acétate de vinyle et d'alcool de vinyle, les homopolymères et copolymères de carbonate de bisphénol A, les poly(éthylèneimine), les homopolymères et copolymères de vinyle pyrrolidone ou de vinyle sulfone. 7. Matériau selon l'une des revendications 1 à 6, caractérisé en ce que le polymère P2 est choisi parmi les homopolymères et les copolymères de chlorure de vinyle, de fluorure de vinylidène, de chlorure de vinylidène, de tétrafluorure d'éthylène, de chlorotrifluoroéthylène, et les copolymères de fluorure de vinylidène et de hexafluoropropylène. 8. Matériau selon l'une des revendications 1 à 6, caractérisé en ce que le polymère P2 est choisi parmi les polyoléfines et les élastomères. 9. Matériau selon l'une des revendications 1 à 6, caractérisé en ce que le polymère P2 est sous forme d'une phase dispersée contenant moins de 5% en masse de composé Cl. 10. Matériau selon l'une des revendications 1 à 9, caractérisé en ce que le solvant organique liquide non volatil SI est constitué par un ou plusieurs composés choisis parmi : les composés polaires aprotiques tels que les carbonates linéaires ou cycliques, les éthers linéaires ou cycliques, les esters linéaires ou cycliques, les sulfones linéaires ou cycliques, les sulfamides et les nitriles, les phtalates tels que le phtalate de dioctyle, le phtalate de dibutyle, et le phtalate de diméthyle, un polyéthylène glycol ou poly(éthylène glycol) diméthyl éther de faible masse. 11. Matériau selon l'une des revendications 1 à 10, caractérisé en ce que le composé Cl est constitué par du graphite, des fibres de carbone, des nanofils de carbone, des nanotubes de carbone, ou des polymères conducteurs électroniques. 12. Electrode composite, caractérisée en ce qu'elle est constituée par un matériau composite selon l'une des revendications 1 à 11. 13. Electrode composite selon la revendication 12, caractérisée en ce que le sel du matériau composite est un sel de lithium choisi parmi LiPF6, LiAsF6, LiC4BO8, LiC104, LiBF4, Li (C2F5SO2)2N, LiCF3S03, LiCH3S03, Li [ (C2F5)3PF3] et LiN (S02CF3) 2 - 14. Electrode composite selon la revendication 12, caractérisée en ce que le sel du matériau composite est un sel d'un cation choisi parmi les cations R30+ (oxonium) , NR4+ (ammonium) , RC(NHR2)2+ (amidinium), C (NHR2) 3+ (guanidinium) , CSR6N+ (pyridinium) , C3R5N2+ (imidazolium) , C3R7N2+ (imidazolinium) , C2R4N3+ (triazolium) , SR3+ (sulfonium) , PR4+ (phosphonium) , IR2+ (iodonium) , (C6Rs)3C+ (carbonium) , dans lesquels les radicaux R peuvent être identiques ou différents, lesdits radicaux étant choisi parmi les radicaux alkyles, alkényles, oxaalkyles, oxaalkényles, azaalkyles, azaalkényles, thiaalkyles, thiaalkényles, silaalkyles, silaalkényles, aryles, arylalkyles, alkylaryles, alkénylaryles, dialkylamino et dialkylazo. 15. Electrode composite selon la revendication 14, caractérisée en ce que les radicaux R ont de préférence au plus 5 atomes de carbone. 16. Electrode composite selon la revendication 12, caractérisée en ce que la matière active est choisie parmi Lil+xV30s, 0 17. Electrode composite selon la revendication 12, caractérisée en ce que la matière active est choisie parmi : - les composés carbonés, - les alliages avec le lithium de type LixM (M=Sn, Sb, Si) obtenus à partir de SnO, de Sn02, de composés de Sn, Sn- Fe (-C), de composés du Si, de composés de Sb, ou - les composés LixCu6Sn5 (0 LixFeP2, LixFeSb2), les oxydes simples à décomposition réversible et les oxydes à insertion tels que les titanates MoO3 ou W03. 18. Procédé de préparation d'un matériau composite selon l'une des revendications 1 à 11, caractérisé en ce qu'il comprend : - une première étape qui consiste à préparer une solution visqueuse contenant au moins un polymère P1, au moins un polymère P2, un matériau conférant une conductivité électronique Cl, une matière active d'électrode Ml, et au moins un solvant non volatil SI, - une seconde étape consistant à former un film à partir de la solution visqueuse obtenue. 19. Procédé selon la revendication 18, caractérisé en ce que, lors de la 1ère étape, les polymères sont introduits à l'état pur ou sous forme d'une solution dans un solvant volatil ; Cl est introduit à l'état pur ou sous forme d' une suspension ou d'une solution dans un solvant volatil ; Ml est introduit à l'état pur ou sous forme d'une suspension dans un solvant volatil. 20. Procédé selon l'une des revendications 18 ou 19, caractérisé en ce que le sel est introduit dans le matériau en ajoutant ledit sel (seul ou en solution dans un solvant volatil) lors de la préparation de la solution visqueuse de la 1ère étape. 21. Procédé selon l'une des revendications 18 ou 19, caractérisé en ce que le sel est introduit dans le matériau en imprégnant le film obtenu à la fin de la 2ème étape par une solution dudit sel dans un solvant volatil. 22. Procédé selon l'une des revendications 17 à 21, caractérisé en ce que le solvant volatil est choisi parmi l'acrylonitrile, l'acétonitrile, la cyclohexanone et le THF. 23. Procédé selon la revendication 18, caractérisé en ce que la 1ère étape peut être effectuée en une seule phase. 24. Procédé selon la revendication 18, caractérisé en ce que la 1ère étape comprend deux phases successives, la première phase consistant à préparer une solution visqueuse contenant tous les constituants sauf SI, à former un film à partir de cette solution, et à sécher le film pour obtenir une poudre, la deuxième phase consistant à former une nouvelle solution visqueuse en ajoutant SI à cette poudre, cette nouvelle solution étant utilisée pour la 2ème étape. 25. Procédé selon la revendication 18, caractérisé en que la 1ère étape comprend deux phases successives, la première phase consistant à préparer une solution visqueuse contenant tous les constituants sauf P2, à former un film à partir de cette solution, à sécher le film pour obtenir une poudre, la seconde phase consistant à former une nouvelle solution visqueuse en ajoutant à ladite poudre une solution de P2 dans un solvant volatil, cette nouvelle solution étant utilisée pour la 2ème étape. 26. Procédé selon l'une des revendications 18 à 25, caractérisé en ce que, au cours de la 2ème étape, le film est obtenu à partir de la solution visqueuse préparée lors de la 1ère étape, par extrusion. 27. Procédé selon l'une des revendications 18 à 25, caractérisé en ce que, au cours de la 2ème étape, le film est obtenu à partir de la solution visqueuse préparée lors de la 1ère étape, par épandage sur un substrat suivi d'un séchage. 28. Procédé selon la revendication 27, caractérisé en ce que le substrat est une feuille ou une grille métallique susceptible de servir de collecteur pour l'électrode. 29. Batterie constituée par une électrode positive et une électrode négative séparée par un électrolyte qui comprend un sel de lithium, caractérisée en ce que l' une au moins de ses électrodes est une électrode selon l'une des revendications 12,13, 16 ou 17. 30. Supercondensateur constitué par deux électrodes séparées par un électrolyte, caractérisé en ce que l'une au moins des électrodes est une électrode selon l'une des revendications 12 ou 14 à 15.